СПОСОБ ИЗГОТОВЛЕНИЯ ИЗДЕЛИЙ ИЗ КОМПОЗИТА НА ОСНОВЕ КАРБИДА ТИТАНА

1. Способ изготовления изделий из композита на основе карбида, включающий подготовку керамической формы из огнеупорного материала с верхним и нижним отверстиями, закрытыми крышками из карбида со сквозными порами, получение карбидного полуфабриката в керамической форме путем вибрационного уплотнения порошка карбида при закрытых карбидными крышками отверстиях и спекания карбидной формовки в нагревательной камере печи с неокислительной средой, укладку пропитывающего металла, размещение подготовленной сборки в нагревательной камере печи с неокислительной средой, нагрев сборки теплопередачей от муфеля и инфильтрацию карбидного полуфабриката пропитывающим металлом через карбидные крышки, отличающийся тем, что сборку при инфильтрации карбидного полуфабриката располагают в нагревательной камере, образованной графитовым муфелем с плотно закрывающимися нижней и верхней графитовыми крышками, причем, нагрев муфеля и дополнительный нагрев пропитывающего металла ведут токами высокой частоты в переменном электромагнитном поле индуктора.
2. Способ по п.1, отличающийся тем, что спекание осуществляют в нагревательной камере, образованной графитовым муфелем с плотно закрывающимися нижней и верхней графитовыми крышками.
3. Способ по п.1, отличающийся тем, что спекание и инфильтрацию осуществляют за одну операцию в нагревательной камере, образованной графитовым муфелем с плотно закрывающимися нижней и верхней графитовыми крышками.
4. Способ по п.1, отличающийся тем, что пропитывающий металл располагают вокруг керамической формы в керамическом коробе, а инфильтрацию карбидного полуфабриката расплавом металла осуществляют через нижнюю карбидную крышку.
5. Способ по п.1, отличающийся тем, что в качестве пропитывающего металла используют хромоникелевые, вольфрамомолибденовые стали, никелевые и кобальтовые сплавы.
6. Способ по п.1, отличающийся тем, что после проведения процесса инфильтрации нагрев не выключают, а форму с заготовкой выводят из высокотемпературной зоны в нижнем направлении со скоростью 1,0-8,0 мм/мин.